(57)【要約】密着性、耐傷付き性に優れ、デスクマットやテーブルマットに好適に用いられる積層体および該積層体の製造方法を提供すること。【課題】無機充填材を含有するオレフィン系樹脂組成物において、柔軟性、耐久性が改良されたオレフィン系樹脂組成物を提供すること。【解決手段】オレフィン系樹脂とシリコン化合物とを含有する層（Ａ）とオレフィン系樹脂を含有する層（Ｂ）とを有し、層（Ａ）のシリコン化合物の含有量が、層（Ａ）のオレフィン系樹脂１００重量部あたり０．０１〜１０重量部であり、層（Ａ）厚みと層（Ｂ）厚みの比が下記式（Ｉ）を充足する積層体。層（Ａ）厚み／層（Ｂ）厚み  ≦  １／８                （Ｉ）【選択図】    なし【特許請求の範囲】
【請求項１】
オレフィン系樹脂とシリコン化合物とを含有する層（Ａ）とオレフィン系樹脂を含有する層（Ｂ）とを有し、層（Ａ）のシリコン化合物の含有量が、層（Ａ）のオレフィン系樹脂１００重量部あたり０．０１〜１０重量部であり、層（Ａ）厚みと層（Ｂ）厚みの比が下記式（Ｉ）を充足する積層体。
層（Ａ）厚み／層（Ｂ）厚み  ≦  １／８                （Ｉ）
【請求項２】
デスクマット用またはテーブルマット用である請求項１に記載の積層体。
【請求項３】
層（Ａ）を有するフィルム又はシートと、層（Ｂ）を有するフィルム又はシートとを貼合する請求項１または２に記載の積層体の製造方法。
【発明の詳細な説明】
【０００１】
【発明の属する技術分野】
本発明は、デスクマット、テーブルマットに好適に用いられる積層体および該積層体の製造方法に関するものである。
【０００２】
【従来の技術】
デスクマット、テーブルマット等に用いられるシートには、従来、軟質塩化ビニル樹脂シートが主に使用されてきたが、環境問題への関心の高まりから、軟質塩化ビニル樹脂シートに代えて、オレフィン系樹脂シートを用いる検討がなされている。例えば、エチレンビスオレイン酸アミドを配合したオレフィン系樹脂シートが、傷が付きにくいデスクマットとして提案されている（例えば、特許文献１参照。）。
【０００３】
【特許文献１】
特開平７−１３８４１４号公報
【０００４】
【発明が解決しようとする課題】
しかしながら、上記従来のオレフィン系樹脂シートをデスクマットとして使用した場合、表面は良好な滑り性により傷が付きにくいものの、裏面は滑り易く、机上でマットがずれることがあり、机とマットとの密着性は十分満足のいくものではなかった。
かかる状況のもと、本発明が解決しようとする課題は、密着性、耐傷付き性に優れ、デスクマットやテーブルマットに好適に用いられる積層体および該積層体の製造方法を提供することにある。
【０００５】
【課題を解決するための手段】
すなわち、本発明の第一は、オレフィン系樹脂とシリコン化合物とを含有する層（Ａ）とオレフィン系樹脂を含有する層（Ｂ）とを有し、層（Ａ）のシリコン化合物の含有量が、層（Ａ）のオレフィン系樹脂１００重量部あたり０．０１〜１０重量部であり、層（Ａ）厚みと層（Ｂ）厚みの比が下記式（Ｉ）を充足する積層体にかかるものである。
層（Ａ）厚み／層（Ｂ）厚み  ≦  １／８                （Ｉ）
また、本発明の第二は、上記積層体の製造方法にかかるものである。
【０００６】
【発明の実施の形態】
本発明のオレフィン系樹脂としては、エチレン系樹脂やプロピレン系樹脂が好適に用いられる。
【０００７】
エチレン系樹脂は、エチレン単量体単位を主単位とする樹脂であり、エチレン単独重合体やエチレン以外の単量体とエチレンとの共重合体があげられる。該エチレン以外の単量体としては、プロピレン、１−ブテン、１−ヘキセン、１−オクテンなどのα−オレフィン；酢酸ビニル、アクリル酸メチル、アクリル酸エチル、アクリル酸ｎ−プロピル、アクリル酸イソプロピル、アクリル酸ｎ−ブチル、アクリル酸ｔ−ブチル、アクリル酸イソブチル、メタクリル酸メチル、メタクリル酸エチル、メタクリル酸ｎ−プロピル、メタクリル酸イソプロピル、メタクリル酸ｎ−ブチル、メタクリル酸ｔ−ブチル、メタクリル酸イソブチルなどのエチレン系不飽和エステル；共役ジエン；非共役ジエンなどを挙げることができ、これらは、１種または２種以上使用される。
【０００８】
エチレン系樹脂としては、好ましくは、エチレン−エチレン系不飽和エステル共重合体であり、エチレン−エチレン系不飽和エステル共重合体のエチレン系不飽和エステルとしては、特に好ましくは、酢酸ビニル、アクリル酸メチル、アクリル酸エチル、アクリル酸ｎ−ブチル、メタクリル酸メチルである。
【０００９】
上記エチレン−エチレン系不飽和エステル共重合体において、エチレン単量体単位の含有量は、好ましくは６０〜９５重量％であり、より好ましくは７０〜９０重量％であり、エチレン系不飽和エステル単量体単位の含有量は、好ましくは４０〜５重量％であり、より好ましくは３０〜１０重量％である。ただし、エチレン−エチレン系不飽和エステル共重合体中の全単量体単位の含有量を１００重量％とする。
【００１０】
プロピレン系樹脂は、プロピレン単量体単位を主単位とする樹脂であり、プロピレン単独重合体やプロピレン以外の単量体とプロピレンとの共重合体があげられる。該プロピレン以外の単量体としては、エチレン、１−ブテン、１−ヘキセン、１−オクテンなどが挙げられる。
【００１１】
オレフィン系樹脂のメルトフローレート（ＭＦＲ）は、好ましくは０．１〜１００ｇ／１０分であり、より好ましくは０．５〜３０ｇ／１０分であり、更に好ましくは１〜１０ｇ／１０分である。本発明でいうメルトフローレートは、ＪＩＳ  Ｋ６７６０に規定された方法によって、荷重２１．１８Ｎ、測定温度は１９０℃の条件で測定される値である。
【００１２】
シリコン化合物は、シロキサン単位を骨格とする化合物である。シリコン化合物を（Ａ）層に導入する方法としては、オレフィン系樹脂への分散の観点から、シリコン化合物とオレフィン系樹脂とをグラフト処理したシリコングラフト樹脂を用いることが好ましい。該オレフィン系樹脂としては、低密度ポリエチレンや直鎖状低密度ポリエチレン、エチレン−酢酸ビニル共重合体、エチレン−メタクリル酸メチル共重合体などのエチレン系樹脂、プロピレン単独重合体、プロピレン−α−オレフィンランダム共重合体、プロピレン−α−オレフィンブロック共重合体などのプロピレン系樹脂などを用いることができ、グラフト処理するシリコン化合物としては、特に制限は無く、シロキサン単位を骨格とする化合物であればよい。これらシリコングラフト樹脂としては、東レ・ダウコーニング・シリコーン（株）製「シリコンコンセントレートＢＹ２７シリーズ」などの市販品を用いることができる。
【００１３】
本発明の積層体は、オレフィン系樹脂とシリコン化合物とを含有する層（Ａ）とオレフィン系樹脂を含有する層（Ｂ）とを有する積層体であり、層（Ａ）のシリコン化合物の含有量は、層（Ａ）のオレフィン系樹脂１００重量部あたり、０．０１〜１０重量部であり、好ましくは０．１〜２重量部である。含有量が過少であると得られるシートの滑り性が劣ることがあり、含有量が過多であると滑り性が大きすぎることや透明性に劣ることがある。
【００１４】
層（Ａ）および層（Ｂ）には、必要に応じて、２，６−ジ−ｔ−ブチル−ｐ−クレゾール（ＢＨＴ）、テトラキス［メチレン−３−（３，５−ジ−ｔ−ブチル−４−ヒドロキシフェニル）プロピオネート］メタン（ＩＲＧＡＮＯＸ    １０１０）やｎ−オクタデシル−３−（４’−ヒドロキシ−３，５’−ジ−ｔ−ブチルフェニル）プロピオネート（ＩＲＧＡＮＯＸ    １０７６）で代表されるフェノール系安定剤；ビス（２，４−ジ−ｔ−ブチルフェニル）ペンタエリスリトールジホスファイトおよびトリス（２，４−ジ−ｔ−ブチルフェニル）ホスファイトなどで代表されるホスファイト系安定剤；炭素数８〜２２の脂肪酸のグリセリンエステルやソルビタン酸エステル、ポリエチレングリコールエステルなどの帯電防止剤；ステアリン酸カルシウムなどの脂肪酸金属塩で代表される加工性改良剤；シリカ、炭酸カルシウム、タルクなどで代表されるブロッキング防止剤などを、本発明の効果を損なわない範囲において配合してもよい。
【００１５】
層（Ａ）と層（Ｂ）の厚みは下記式（Ｉ）を充足するものであり、透明性、経済性の観点から、下記式（ＩＩ）を充足することが好ましく、下記式（ＩＩＩ）を充足することがより好ましい。
層（Ａ）厚み／層（Ｂ）厚み  ≦  １／８                （Ｉ）
層（Ａ）厚み／層（Ｂ）厚み  ≦  １／１０              （ＩＩ）
層（Ａ）厚み／層（Ｂ）厚み  ≦  １／１５              （ＩＩＩ）
【００１６】
層（Ａ）の厚みは、透明性、経済性、加工性の観点から、好ましくは５〜５００μｍであり、より好ましくは１０〜１００μｍである。また、層（Ｂ）の厚みは、通常０．５〜３ｍｍである。
【００１７】
積層体の総厚みは、通常０．５〜４ｍｍであり、本積層体をデスクマットやテーブルマットとして用いる場合は、好ましくは０．６〜３ｍｍであり、より好ましくは０．８〜２ｍｍである。また、積層体の一方の表面を層（Ａ）とし、もう一方の表面を層（Ｂ）とすることが好ましい。
【００１８】
本発明の積層体の製造方法は、層（Ａ）を有するフィルム又はシートと、層（Ｂ）を有するフィルム又はシートとを貼合する方法であり、下記▲１▼〜▲３▼に示した方法などを挙げることができる。なお、共押出などにより、層（Ａ）を構成する成分と層（Ｂ）を構成する成分とをダイ内で接着した場合、積層体の表面外観が劣ることや、各層の厚みが均一にならないことがある。
▲１▼層（Ａ）を有するフィルムと層（Ｂ）を有するシートをそれぞれ予め成形した後、層（Ａ）を有するフィルムと層（Ｂ）を有するシートとを熱貼合する方法。
▲２▼予め成形した層（Ａ）を有するフィルムに、層（Ｂ）を有する溶融シートを貼合する方法。
▲３▼予め成形した層（Ｂ）を有するシートに、層（Ａ）を有する溶融フィルムを貼合する方法。
【００１９】
層（Ａ）を有するフィルム又はシート、層（Ｂ）を有するフィルム又はシートの製造には、公知のフィルム成形機や公知のシート成形機を用いることができ、また、層（Ａ）を有するフィルム又はシートと層（Ｂ）を有するフィルム又はシートとの貼合は、公知の貼合装置を用いて行われる。
【００２０】
【実施例】
以下、本発明を実施例に基づき詳細に説明する。
物性の評価は、以下の通り行った。
（１）メルトフローレート（ＭＦＲ）
ＪＩＳ  Ｋ６７６０に従い、荷重２１．１８Ｎ、温度１９０℃の条件で測定を行った。
（２）耐磨耗性
ＪＩＳ  Ｋ７１２５に従い、積層シートの層（Ａ）側表面の動摩擦係数を測定した。この値が小さいほど、耐磨耗性に優れる。
（３）密着性
ＪＩＳ  Ｋ７１２５に従い、積層シートの層（Ｂ）側表面の動摩擦係数を測定した。この値が大きいほど密着性に優れる。
【００２１】
＜実施例１＞
エチレン−メタクリル酸メチル共重合体（住友化学工業（株）製「アクリフトＷＨ２０６」、ＭＦＲ＝２ｇ／１０分、メタクリル酸メチル単量体単位含有量＝２０重量％）１００重量部と、シリコングラフト樹脂（東レ・ダウコーニング・シリコーン（株）製「ＢＹ２７−２０２」、直鎖状低密度ポリエチレンにシリコン化合物をグラフト重合したもの、シリコン化合物含有量＝４０重量％）３重量部とをブレンドし、Ｔダイフィルム加工機により、厚み５０μｍのフィルム（以下、フィルムＡ１と称する。）に成形した。エチレン−メタクリル酸メチル共重合体（住友化学工業（株）製「アクリフトＷＨ２０６」）を、シート加工機により厚み１ｍｍのシート（以下、シートＢと称する。）に成形した。
次に、フィルムＡ１とシートＢとを、熱ロールを用いて貼合し、積層体を作成した。得られた積層体の滑り性の評価結果を表１に示す。
【００２２】
＜比較例１＞
エチレン−メタクリル酸メチル共重合体（住友化学工業（株）製「アクリフトＷＨ２０６」）１００重量部と、エチレンビスオレイン酸アミド０．１重量部とをブレンドし、Ｔダイフィルム加工機により、厚み５０μのフィルム（以下、フィルムＡ２と称する。）に成形した。次に、フィルムＡ１に代えてフィルムＡ２を用いる以外は、実施例１と同様に積層体を作成した。得られた積層体の滑り性の評価結果を表１に示す。
【００２３】
＜比較例２＞
エチレン−メタクリル酸メチル共重合体（住友化学工業（株）製「アクリフトＷＨ２０６」）１００重量部とシリコングラフト樹脂（東レ・ダウコーニング・シリコーン（株）製「ＢＹ２７−２０２」）３重量部とのブレンド物を層（Ａ）用原料とし、エチレン−メタクリル酸メチル共重合体（住友化学工業（株）製「アクリフトＷＨ２０６」）を層（Ｂ）用原料として、共押出加工機を用い、層厚み比が層（Ａ）／層（Ｂ）＝５０μｍ／１ｍｍである層（Ａ）／層（Ｂ）の積層体の成形を試みたところ、層（Ａ）が層（Ｂ）の上に均一に積層できず、物性評価に供することができる積層体を得ることが出来なかった。
【００２４】
【表１】
2004291460.tif 000002
【００２５】
【発明の効果】
以上説明したとおり、本発明により、密着性、耐傷付き性に優れる積層体および該積層体の製造方法を提供することができた。本発明の積層体は、透明性にも優れるため、文具シート、デスクマット、テーブルマットなどとして好適に用いられ、また、本発明の積層体の製造方法は、経済性に優れる。